실시 예 1 에서 중간층 용 도포 액 을 다음 과 같이 변경 한 것 이외 에 는 , 실시 예 1 과 동일 한 방식 으로 전자 사진 감광체 를 제작 하 고 , 평가 하 였 다 . 중간층 용 도포 액 을 다음 과 같이 제조 하 였 다 : 폴리아미드 수지 ( 아 밀란 ( AMILAN ) CM 8000 , 도레이 인 더스트 리즈 , 인 코포 레이티 드 ( Toray Industries , Inc . ) 제조 ) 1 질 량부 , 예시 화합물 T - 1 화합물 2 . 1 질 량부 , 개수 평균 입경 10 nm 의 산화주석 입자 ( 밀도 7 . 0 g / cm 3 ) 18 . 9 질 량부 , 부탄올 146 질 량부 , 및 메탄올 294 질 량부 를 직경 1 mm 의 유리 비즈 를 사용 한 페인트 쉐 이 커 에 의해 10 시간 동안 분산 하 였 다 .